(57)【要約】炭素触媒担体の腐食は、電気化学燃料電池内のアノード触媒層およびカソード触媒層の両方で生じ得る。このような腐食は、性能の低下および／または燃料電池の寿命の減少をもたらし得る。それにもかかわらず、炭素担体は、触媒担体としての多くの望ましい性質（大きい表面積、高い導電率、良好な空隙率および密度が挙げられる）を有する。炭素触媒担体の腐食を低下させるかまたはなくすために、炭素担体は金属表面処理（特に、金属炭化物正面処理）を有し得る。適切な金属炭化物としては、チタン、タングステンおよびモリブデンが挙げられる。この様式において、金属表面処理は、下にある炭素担体を腐食から保護し、一方でその炭素担体の望ましい特性を維持する。
2008503869.tif 000002
【特許請求の範囲】
【請求項１】
電気化学燃料電池のための触媒であって、
炭素と該炭素上の金属表面処理とを含む触媒担体；および
該触媒担体上に蒸着される金属触媒
を備える、触媒。
【請求項２】
前記金属表面処理が、金属炭化物表面処理を含む、請求項１に記載の触媒。
【請求項３】
前記金属表面処理における金属が、チタン、タングステンまたはモリブデンである、請求項１に記載の触媒。
【請求項４】
前記金属表面処理が、金属炭化物表面処理を含む、請求項３に記載の触媒。
【請求項５】
前記金属触媒が、白金または白金合金である、請求項１に記載の触媒。
【請求項６】
前記炭素がカーボンブラックである、請求項１に記載の触媒。
【請求項７】
前記炭素が黒鉛化炭素である、請求項１に記載の触媒。
【請求項８】
前記炭素が、ホウ素、窒素またはリンでドープされる、請求項１に記載の触媒。
【請求項９】
前記金属表面処理が、前記炭素の全表面を実質的に覆う、請求項１に記載の触媒。
【請求項１０】
請求項１に記載の触媒を含む触媒インク。
【請求項１１】
電気化学燃料電池のための膜電極アセンブリであって、
アノード流体拡散層およびカソード流体拡散層；
該流体拡散層の間に置かれるイオン交換膜；
アノード触媒層であって、該アノード流体拡散層と該イオン交換膜との間に置かれるアノード触媒を備える、アノード触媒層；
カソード触媒層であって、該カソード流体拡散層と該イオン交換膜との間に置かれるカソード触媒を備える、カソード触媒層；
を備え、
ここで、該アノード触媒およびカソード触媒のうちの少なくとも１つは、触媒担体と該触媒担体上に蒸着される金属触媒とを備え、そして該触媒担体は、炭素と該炭素上の金属表面処理とを含む、膜電極アセンブリ。
【請求項１２】
前記アノード触媒およびカソード触媒のうちの少なくとも１つが、カソード触媒である、請求項１１に記載の膜電極アセンブリ。
【請求項１３】
前記金属表面処理が、金属炭化物表面処理を含む、請求項１１に記載の膜電極アセンブリ。
【請求項１４】
前記金属表面処理における金属が、チタン、タングステンまたはモリブデンである、請求項１１に記載の膜電極アセンブリ。
【請求項１５】
前記金属表面処理が、金属炭化物表面処理を含む、請求項１４に記載の膜電極アセンブリ。
【請求項１６】
前記金属触媒が、白金または白金合金である、請求項１１に記載の膜電極アセンブリ。
【請求項１７】
前記炭素がカーボンブラックである、請求項１１に記載の膜電極アセンブリ。
【請求項１８】
前記金属表面処理が、前記炭素の全表面を実質的に覆う、請求項１１に記載の膜電極アセンブリ。
【請求項１９】
請求項１１に記載の膜電極アセンブリを備える、電気化学燃料電池。
【請求項２０】
少なくとも１つの請求項１９に記載の燃料電池を備える、電気化学燃料電池スタック。
【請求項２１】
基板と該基板の表面上に蒸着される触媒とを備える燃料電池電極構造であって、該触媒は、
炭素と該炭素上の金属表面処理とを含む触媒担体；および
該触媒担体上に蒸着される金属触媒
を含む、燃料電池電極構造。
【請求項２２】
前記基板が流体拡散層である、請求項２１に記載の燃料電池電極構造。
【請求項２３】
前記基板がイオン交換膜である、請求項２１に記載の燃料電池電極構造。
【請求項２４】
前記金属表面処理が、金属炭化物表面処理を含む、請求項２１に記載の燃料電池電極構造。
【請求項２５】
前記金属表面処理における金属が、チタン、タングステンまたはモリブデンである、請求項２１に記載の燃料電池電極アセンブリ。
【請求項２６】
前記金属表面処理が、金属炭化物表面処理を含む、請求項２５に記載の燃料電池電極構造。
【請求項２７】
前記金属触媒が白金または白金合金である、請求項２１に記載の燃料電池電極構造。
【請求項２８】
前記炭素がカーボンブラックである、請求項２１に記載の燃料電池電極構造。
【請求項２９】
金属シェルが、前記炭素の全表面を実質的に覆う、請求項２１に記載の燃料電池電極構造。
【請求項３０】
電気化学燃料電池のための触媒を作製する方法であって、
炭素を含む触媒担体の表面上に金属を蒸着させる工程；
該触媒担体を加熱して、該触媒担体上に金属炭化物表面処理を形成する工程；および
該触媒担体に金属触媒を蒸着させる工程
を包含する、方法。
【請求項３１】
前記金属が、タングステン、チタンおよびモリブデンから選択される、請求項３０に記載の方法。
【請求項３２】
前記加熱する工程が、８５０℃〜１１００℃である、請求項３０に記載の方法。
【請求項３３】
前記加熱する工程が、９００℃〜１０００℃である、請求項３０に記載の方法。
【請求項３４】
前記蒸着する工程および加熱する工程が連続して起こる、請求項３０に記載の方法。
【請求項３５】
請求項３４に記載の方法であって、前記蒸着する工程の前に金属前駆体を提供する工程をさらに包含し、該蒸着する工程は、該金属前駆体を還元することを包含する、請求項３４に記載の方法。
【請求項３６】
前記金属前駆体が金属炭酸塩である、請求項３４に記載の方法。
【請求項３７】
前記金属前駆体がタングステンアンモニウムである、請求項３４に記載の方法。
【請求項３８】
前記蒸着する工程および加熱する工程が同時に起こる、請求項３０に記載の方法。
【請求項３９】
前記蒸着する工程の前に金属前駆体を提供する工程をさらに包含する、請求項３８に記載の方法。
【請求項４０】
前記金属前駆体が有機金属である、請求項３９に記載の方法。
【請求項４１】
前記有機金属がＴＹＺＯＲ有機チタン酸塩である、請求項４０に記載の方法。
【発明の詳細な説明】
【技術分野】
【０００１】
（発明の分野）
本発明は、電気化学燃料電池のための触媒に関し、より具体的には、上記触媒のための担体材料に関する。
【背景技術】
【０００２】
（関連技術の説明）
燃料電池システムは、現在、多くの適用（例えば、自動車および固定動力装置）において電源として使用するために開発されている。このようなシステムは、環境的利点および他の利点を伴う経済的な電力の供給を約束する。しかし、商業的に存続可能であるために、燃料電池システムは、その燃料電池が好ましい操作範囲外の条件に供される場合でさえ、操作において十分な信頼性を示す必要がある。
【０００３】
燃料電池は、反応物質（すなわち、燃料および酸化剤）を変換して、電力および反応生成物を発生させる。燃料電池は、一般的に、２つの電極（すなわち、カソードおよびアノード）の間に置かれる電解質を利用する。触媒は、代表的に、それらの電極において望ましい電気化学反応を誘導する。好ましい燃料電池の型としては、電解質としてイオン交換膜を備え、比較的低い温度で作動するポリマー電解質膜（ＰＥＭ）燃料電池が挙げられる。
【０００４】
広範な反応物質がＰＥＭ燃料電池において使用され得る。例えば、燃料の流れは、実質的に純粋な水素ガス、ガス状の水素を含む改質油の流れ、またはメタノールであり得る。酸化剤は、例えば、実質的に純粋な酸素または希酸素の流れ（例えば、空気）であり得る。
【０００５】
ＰＥＭ燃料電池の通常の操作の間、燃料は、アノード触媒において電気化学的に酸化され、代表的に、プロトン、電子、そして場合により使用される燃料に依存して他の種が生成される。このプロトンは、これらが生成される反応部位からイオン交換膜を通って伝導して、カソード触媒において酸化剤と電気化学的に反応する。これらの触媒は、好ましくは、各電極と隣接する膜との間の界面に位置付けられる。
【０００６】
ＰＥＭ燃料電池は、膜電極アセンブリ（ＭＥＡ）を利用し、この膜電極アセンブリは、２つの流体拡散層の間に配置されるイオン交換膜を備える。各流体拡散層の一表面を越えて反応物質を方向付けるためのセパレータプレートまたは流れ場プレート（ｆｌｏｗ  ｆｉｅｌｄ  ｐｌａｔｅ）は、ＭＥＡの各々の側に配置される。
【０００７】
各電極は、それぞれの流体拡散層とイオン交換膜との間に触媒層（適切な触媒を備える）を備え、これは、イオン交換膜の隣に位置付けられる。触媒は、金属ブラック（ｍｅｔａｌ  ｂｌａｃｋ）、合金または担持型金属触媒（例えば、白金もしくは炭素）であり得る。触媒層は、代表的に、イオノマーを含み、これは、イオン交換膜に使用されるイオノマー（例えば、３０重量％までのＮａｆｉｏｎ（登録商標）ブランドのペルフルオロスルホン酸ベースのイオノマー）と類似であり得る。触媒層はまた、結合剤（例えば、ポリテトラフルオロエチレン（ＰＴＦＥ））を含み得る。
【０００８】
電極はまた、反応物質の分配および／または機械的担持の目的で利用され得る基板（代表的には、多孔質の導電性のシート材料）を含み得る。この担体は、流体拡散層と称され得る。必要に応じて、電極はまた、触媒層と基板との間に副層（代表的には、導電性の粒子材料、例えば、微細に粉砕された炭素粒子（カーボンブラックとしても公知））を含み得る。副層は、電極の特定の性質（例えば、触媒層と基板との間の界面抵抗）を改変するために使用され得る。
【０００９】
ＰＥＭ燃料電池が固定適用または輸送適用のいずれかで商業的に使用されるためには、十分な寿命が必要である。例えば、５，０００時間の作動が日常的に要求され得る。実際には、多くの劣化機構および効果が未知のままであるので、一貫して十分な寿命を得ることには著しい困難性が存在する。したがって、燃料電池成分の劣化を理解すること、およびそのような劣化を軽減またはなくすような設計の改良をすることの必要性が、依然として当該分野において存在する。本発明は、この必要性を満たし、さらに関連する利点を提供する。
【発明の開示】
【課題を解決するための手段】
【００１０】
（発明の要旨）
炭素触媒担体の腐食は、電気化学燃料電池内のアノード触媒層およびカソード触媒層の両方で生じ得る。このような腐食は、性能の低下および／または燃料電池の寿命の減少をもたらし得る。それにもかかわらず、炭素担体は、触媒担体としての多くの望ましい性質（大きい表面積、高い導電率、良好な空隙率および密度が挙げられる）を有する。炭素触媒担体の腐食を低下させるかまたはなくすために、炭素担体は金属表面処理を有し、特に、電気化学燃料電池のための触媒は触媒担体を含み、この触媒担体は、炭素とその炭素上の金属表面処理とを含む触媒担体；およびこの触媒担体上に蒸着される金属触媒を含む。上記金属処理は金属炭化物表面処理を含み得る。適切な金属炭化物としては、チタン、タングステンおよびモリブデンが挙げられる。
【００１１】
この様式において、金属炭化物表面処理は、下にある炭素担体を腐食から保護し、一方でその炭素担体の望ましい特性を維持する。金属表面処理は、炭素担体の表面領域の一部を覆うのみであっても、実質的にその炭素の全表面を覆ってもよい。上記炭素は、例えば、カーボンブラックまたは黒鉛化炭素であり得る。さらに、またはあるいは、上記炭素は、ホウ素、窒素またはリンでドープされる。
【００１２】
上記触媒はまた、触媒インクであり得る。電気化学燃料電池のための膜電極アセンブリは、
アノード流体拡散層およびカソード流体拡散層；
それらの流体拡散層の間に置かれるイオン交換膜；
アノード触媒層であって、上記アノード流体拡散層と上記イオン交換膜との間に置かれるアノード触媒を備える、アノード触媒層；ならびに
カソード触媒層であって、上記カソード流体拡散層と上記イオン交換膜との間に置かれるカソード触媒を備える、カソード触媒層
を備える。
【００１３】
このような膜電極アセンブリにおいて、アノード触媒およびカソード触媒のうちの少なくとも１つは、触媒担体を備え、この触媒担体は、炭素とこの炭素上の金属表面処理、およびその触媒担体上に蒸着される金属触媒を含む。さらに、上記膜電極アセンブリは、電気化学燃料電池中にあり得る。同様に、電気化学燃料電池スタックは、少なくとも１つのこのような燃料電池を備え得る。
【００１４】
同様に、燃料電池電極構造は、基板とその基板の表面上に蒸着される触媒とを備え得る。この触媒は、触媒担体を含み、この触媒担体は、炭素とその炭素上の金属表面処理；およびその触媒担体上に蒸着される金属触媒を含む。電気化学燃料電池のための代表的な基板は、流体拡散層およびイオン交換膜である。
【００１５】
別の局面において、電気化学燃料電池のための触媒を作製する方法は、炭素を含む触媒担体の表面上に金属を蒸着させる工程；この触媒担体を加熱して、この触媒担体上に金属炭化物表面処理を形成する工程；およびこの触媒担体に金属触媒を蒸着させる工程を包含する。適切な金属としては、タングステン、チタンおよびモリブデンが挙げられ、加熱する工程に適切な温度としては、８５０℃〜１０００℃、より好ましくは９００℃〜１０００℃で触媒担体を加熱することが挙げられる。
【００１６】
蒸着する工程と加熱する工程とは、連続して行われ得る。例えば、金属前駆体（例えば、金属炭酸塩またはタングステンアンモニウム）は、水溶液中で還元され得る。次いで、加熱工程中の還元された金属と炭素担体との間の反応の結果として、金属炭化物が形成される。あるいは、蒸着する工程および加熱する工程は、同時に行われ得る。そのような実施形態において、金属前駆体（例えば、ＴＹＺＯＲ有機チタン酸塩のような有機金属）が、加熱処理工程下で分解して、炭素触媒担体の表面上に金属炭化物が直接形成される。
【００１７】
本発明のこれらの局面および他の局面は、添付の図面および以下の詳細な説明を参照して明らかになる。
【００１８】
本明細書で言及された、そして／または出願データシートに列挙されたすべての米国特許、米国特許出願公報、米国特許出願、外国特許、外国特許出願および非特許刊行物は、その全体が参考として本明細書に援用される。
【発明を実施するための最良の形態】
【００１９】
（発明の詳細な説明）
作動中、ロードした状態の個々の燃料電池の出力電圧は、概して１ボルト未満である。したがって、より大きい出力電圧を提供するために、通常は、多くの電池が一緒にスタックされ、そして直列に接続されて、より高い電圧の燃料電池スタックが作製される。次いで、燃料電池スタックは、さらに直列および／または並列に組み合わせて接続されて、より高い電圧および／または電流を送達するためのより大きいアレイが形成され得る。
【００２０】
しかし、直列の燃料電池は、逆電圧（ｖｏｌｔａｇｅ  ｒｅｖｅｒｓａｌ）に供される可能性があり、この逆電圧は、電池がその直列中の他の電池によって反対の極性を強いられる状況である。これは、電池が残りの電池によって強制される電流を生じることができない場合に起こり得る。スタック内の電池の群は、アレイ中の他のスタックによって逆電圧になり得る。１つ以上の電池が逆電圧になることに伴う電力の損失だけでなく、この状況は、信頼性の懸念を引き起こす。望ましくない電気化学反応が起こり得、これは、燃料電池成分に悪影響を及ぼす。例えば、炭素腐食が以下のように生じ得る：
【００２１】
【化１】
2008503869.tif 000003
アノード構造中の触媒炭素担体は、白金ベースの触媒が最終的に溶解して腐食し、アノード流体拡散層構造に存在する炭素の腐食に起因して、このアノード流体拡散層が分解するようになり得る。両極性流れ場プレートが炭素に基づく場合、アノード流れ場はまた、有意な炭素腐食に供され得、それによって、表面に穴があき、流れ場パターンに損傷を与える。
【００２２】
しかし、腐食は、アノードに限定されず、カソードでも起こり得る。反応（１）についての標準的な電極電位は、２５℃で０．２０７Ｖ  ｖｓ  ＳＨＥである。それゆえ、０．２０７Ｖを上回るすべての電位において、炭素は熱力学的に不安定である。ＰＥＭ燃料電池は、代表的に、０．２Ｖを超える電位で作動するので、炭素は電解質と接触するカソードから腐食すると考えられる。Ｖｕｌｃａｎ  ＸＣ７２Ｒ炭素担体上の４０％Ｐｔを含むカソード触媒を有する流体拡散電極におけるｅｘ−ｓｉｔｕの結果により、このことが確認され、１．４２Ｖで１日あたり１６５０ｍｇの炭素損失率が示された。Ｓｈａｗｉｎｉｇａｎ炭素担体上の４０％Ｐｔを含むカソード触媒を用いる別の同様の試みは、１．４２Ｖで１日あたり１２６０ｍｇの炭素損失率を示した。酸化安定性を高めるために、炭素触媒担体は、金属表面処理され得る。特に、表面が、金属炭化物コーティングを形成するように処理され得る。適切な金属炭化物としては、炭化チタン、炭化タングステンおよび炭化モリブデンが挙げられる。金属炭化物表面処理は、多くの方法で形成され得る。例えば、金属炭化物は、ＮａＢＨ４を用いて水溶液から形成されて、炭素担体の表面上の金属が還元され得る。例えば、タングステンアンモニウムは、ＮａＢＨ４で還元されて、炭素担体の表面で炭化タングステンを形成し得る。金属炭酸塩もまた、タングステンアンモニウムの代わりの金属前駆体として適切であり得る。あるいは、例えば１０００℃での有機金属の熱分解が、炭素担体の存在下で使用され得る。適切な有機金属としては、Ｄｕｐｏｎｔから入手可能なＴＹＺＯＲ有機チタン酸塩が挙げられ得る。
【００２３】
金属が炭素担体で還元された後、不活性雰囲気下での加熱処理工程が使用されて、金属炭化物が形成され得る。加熱処理工程のための適切な温度としては、例えば、８５０℃〜１１００℃、より好ましくは９００℃〜１０００℃が挙げられる。適切な不活性雰囲気は、例えば、窒素下である。
【００２４】
あるいは、金属前駆体（例えば、有機金属）の不活性雰囲気での熱分解は、直接炭素担体に金属炭化物を形成し得る。適切な有機金属としては、例えば、Ｄｕｐｏｎｔから入手可能なＴＹＺＯＲ有機チタン酸塩が挙げられる。加熱処理工程のための適切な温度としては、例えば、８５０℃〜１０００℃、より好ましくは９００℃〜１０００℃が挙げられる。適切な不活性雰囲気は、例えば、窒素下である。
【００２５】
触媒担体として有用であるために、材料は、好ましくは、２つの主な性質（大きい表面積および高い導電率）を有する。伝統的に、大きい表面積のカーボンブラック（例えば、Ｖｕｌｃａｎ  ＸＣ７２ＲまたはＳｈａｗｉｎｉｇａｎ）は、大きい表面積の触媒粉末を得るために触媒担体として使用されてきた。導電性炭素が触媒を支持するために、その導電性炭素のＢＥＴ特異的表面積は、５０ｍ２／ｇと３０００ｍ２／ｇとの間（例えば、１００ｍ２／ｇと２０００ｍ２／ｇとの間）であり得る。金属炭化物での表面処理は、酸化安定性を高める一方で、比較的大きい表面積を維持する。
【００２６】
炭素は導電性であり、さまざまな金属炭化物がさまざまな導電性を有する。炭化タングステン（ＷＣ）は、炭化チタン（ＴｉＣ）よりも導電性であり、炭化チタンは炭化モリブデン（Ｍｏ２Ｃ）よりも導電性である（例えば、Ｐｉｅｒｓｏｎ，Ｈｕｇｈ  Ｏ．，Ｈａｎｄｂｏｏｋ  ｏｆ  ｒｅｆｒａｃｔｏｒｙ  ｃａｒｂｉｄｅｓ  ａｎｄ  ｎｉｔｒｉｄｅｓ：ｐｒｏｐｅｒｔｉｅｓ，ｃｈａｒａｃｔｅｒｉｓｔｉｃｓ，ｐｒｏｃｅｓｓｉｎｇ  ａｎｄ  ａｐｐｌｉｃａｔｉｏｎｓ，Ｎｏｙｅｓ  Ｐｕｂｌｉｃａｔｉｏｎｓ，１９９６を参照のこと）。
【００２７】
炭素担体は、カーボンブラック（例えば、Ｖｕｌｃａｎ  ＸＣ７２ＲまたはＳｈａｗｉｎｉｇａｎ）であり得る。あるいは、炭素担体は、黒鉛化炭素であり得る。黒鉛化炭素はまた、非黒鉛化カーボンブラックと比較して高い酸化安定性を示し、金属炭化物で処理した黒鉛化炭素表面の組み合わせは、さらに高い酸化安定性を示し得る。しかし、上に記載されるような大きい表面積および高い導電性に加えて、カーボンブラックは、触媒担体として使用する助けとなる他の構造的性質（空隙率および密度が挙げられる）を有する。これらの構造的性質のうちのいくつかまたはすべては、黒鉛化炭素を代わりに使用することによって低下し得る。特に、黒鉛化プロセスは表面積の低下を引き起こし得、これは燃料電池適用で使用するために表面上で白金の望ましい分散を得ることを困難にし得る。
【００２８】
さらに、またはあるいは、炭素は、米国特許出願番号第２００４／００７２０６１号に開示されるように、例えばホウ素、窒素またはリンでドープされ得る。
【００２９】
炭素担体において金属炭化物の表面コーティングを使用する代わりに、担体は、金属炭化物のみを含み得る。このような担体は増大した酸化安定性を示すが、金属炭化物は小さく、硬質で高密度な球体として存在する傾向があり、その結果、金属炭化物を使用することは、燃料電池では好ましくはない可能性がある。さらに、これらの材料が高密度であることは、触媒層をスクリーンプリントするのに安定なインクを製造することを困難にする。しかし、炭素の表面を上記のようにこれらの金属炭化物で処理することによって、炭素担体の利点（すなわち、大きい表面積、良好な空隙率および密度）、ならびに金属炭化物の利点（すなわち、増大した酸化安定性）を示す炭素担体が得られ得る。
【００３０】
次いで、伝統的な方法を用いて、白金触媒が触媒担体の表面に蒸着され得る。白金の代わりに、他の貴金属（例えば、ロジウム、ルテニウム、イリジウム、パラジウム、オスミウムおよびそれらの白金合金）が使用され得る。さらに、燃料電池適用のための、あまり高価ではない非貴金属触媒を見出すための努力も存在する。それにもかかわらず、燃料電池で使用される触媒の型は、本発明の範囲にとって重要ではない。
【００３１】
白金触媒は、触媒担体の表面に担持される。したがって、触媒粒子は、代表的に、担体よりも小さい。例えば、触媒粒子の直径は、０．５ｎｍ〜２０ｎｍの範囲（例えば、１ｎｍと１０ｎｍの間）であり得る。触媒粒子のより小さい直径は、同じ総充填に対して触媒の表面積の増加を生じ、それゆえ、望ましい。相対的に、触媒担体の平均粒径は、代表的に、５ｎｍ〜１０００ｎｍの範囲（例えば、１０ｎｍと１００ｎｍとの間）である。特に、触媒粒子のサイズは、触媒担体のサイズの約１０分の１であり得る。
【実施例】
【００３２】
（触媒担体の調製）
０．４１０９ｇのタングステンアンモニウムを２５０ｍｌのＨ２Ｏに添加し、このタングステンアンモニウムが溶解するまで還流した。１ｇのＶｕｌｃａｎ  ＸＣ７２Ｒをこの反応混合物に添加し、一晩攪拌した。次いで、１００ｍｌの水に溶解させた３．７８ｇのＮａＢＨ４を２分かけて添加した。次いで、この反応混合物をさらに２０分間還流した後、静置して冷まし、安定させた。次いで、固体のＷ／Ｃ材料を濾過し、洗浄し、乾燥させて粉砕した。
【００３３】
タングステンを炭素担体上に蒸着させた後、このサンプルを窒素中９００℃で１時間加熱処理に供した。
【００３４】
（担持触媒の調製）
３．４４４ｇのＮａＨＣＯ３を、５００ｍｌの丸底フラスコ中の２００ｍｌのＨ２Ｏに溶解させた。次いで、０．６ｇの処理した触媒担体をこの反応混合物に添加した。６０ｍｌのＨ２Ｏに溶解させた１ｇのＨ２ＰｔＣｌ６を、滴下漏斗を用いて数分かけて滴下した。次いで、この混合物を２時間還流した。７．８ｍｌのＨ２Ｏ中の７８０μｌのホルムアルデヒド溶液（３７％）を、滴下漏斗によって約１分かけて滴下した。この混合物を反応させ、次いで、さらに２時間還流した後、前述のように濾過し、洗浄し、乾燥させ、そして粉砕した。この触媒は、Ｗ／Ｃ担体上の４０％白金である。
【００３５】
（酸化安定性の試験）
熱重量測定分析（ＴＧＡ）を使用して、温度を１分あたり１０℃で５０℃から１０００℃まで傾斜をつけて、純粋な流動酸素における酸化に対する触媒の安定性を決定した。酸素の流速は１分あたり４０ｍｌであった。この結果を図１に示す。ラインＡは、Ｖｕｌｃａｎ  ＸＣ７２Ｒ上の４０％白金を含むＪｏｈｎｓｏｎ  Ｍａｔｔｈｅｙから入手したＨｉＳｐｅｃ  ４０００についての結果を示す。ラインＢは、Ｗ／Ｃ担体を有する、上で調製したような触媒について得られた結果を示す。
【００３６】
無処理のＸＣ７２Ｒ触媒は、３３０℃で酸化が始まる。相対的に、タングステン処理したＸＣ７２Ｒベースの触媒は、ほぼ４３０℃まで酸化を示さない。したがって、タングステンの添加は、触媒に対してかなりの酸化安定性を与えている。無処理のＸＣ７２Ｒ触媒およびタングステン処理した触媒の両方が、６０％の総重量の損失を示し、これは触媒が４０％白金であること示す。
【００３７】
さらなるｅｘ−ｓｉｔｕ酸化安定性試験において、無処理の触媒およびタングステン処理した触媒を、超音波を用いて各々２ｍｌの氷エタン酸に分散させた。無処理の触媒は、Ｖｕｌｃａｎ  ＸＣ７２Ｒ上の４０％白金を含むＪｏｈｎｓｏｎ  Ｍａｔｔｈｅｙから入手したＨｉＳｐｅｃ  ４０００触媒であり、担体として、そして図１に関して上で使用したものと同じである。タングステン処理した触媒もまた、上で調製し、図１に関して使用したものと同じであった。
【００３８】
マイクロピペットを用いて、５μｌの懸濁液を、研磨したガラス質の炭素回転ディスク電極（ＲＤＥ）の平面に分配した。溶媒を、熱風エバポレーターを用いて徐々にエバポレートし、ＲＤＥ上に既知量の担持触媒（約２０μｇ）を残した。同じマイクロピペットを用いて、１１００の当量を有する５ｍｌの５％アルコール性Ｎａｆｉｏｎ（登録商標）溶液を、このＲＤＥ上に分配した。密着したＮａｆｉｏｎ（登録商標）フィルムが触媒およびＲＤＥにキャスティングされるように、この溶媒をガラスカバーの下で静かな大気でゆっくりとエバポレートさせた。次いで、このＲＤＥを、脱酸素化した０．５Ｍ  Ｈ２ＳＯ４に３０℃で浸し、２０００ｒｐｍ（３３．３３Ｈｚ）で回転させた。この電池は、循環水浴に接続されたウォータージャケットを備えるガラス製品のコンパートメント、および２つのサイドコンパートメントからなる。このサイドコンパートメントのうちの一方は、ガーゼフリットによって接続されたＰｔガーゼ対電極を含み、２つ目のサイドコンパートメントは、Ｌｕｇｇｉｎキャピラリーによって接続されたＲＨＥ参照電極を含んだ。
【００３９】
Ｓｃｒｉｂｎｅｒ  Ａｓｓｏｃｉａｔｅｓ製のＣｏｒｒｗａｒｅソフトウェアを備えるＥＧ＆Ｇ  ２６３またはＳｏｌａｒｔｒｏｎ  １２８６ポテンシオスタットのいずれかを用いて、サイクリックボルタモグラムを、各電位で１分間、＋１．８Ｖと＋０．６Ｖとの間で１０サイクル記録した。その結果を図２〜図４に示す。
【００４０】
図２は、無処理の炭素担体およびタングステン処理した炭素担体の両方における白金触媒のｅｘ−ｓｉｔｕの電気化学酸化を、１０サイクルに対する時間の関数として示す。細い暗線は、無処理のＶｕｌｃａｎ  ＸＣ７２Ｒ触媒担体を含む触媒について得られた結果を表し、太い線は、タングステン処理した炭素担体を含む触媒について得られた結果を示す。図２は、タングステン処理した触媒担体と比較して、無処理の触媒担体を使用した場合に、時間が経つにつれてより速い速度で性能が低下することを明らかに示す。
【００４１】
図３は、無処理の炭素担持触媒の、酸化サイクル前後両方のサイクリックボルタモグラムを示す。細い暗線は、酸化サイクル前の無処理の炭素担持触媒のサイクリックボルタモグラムを示し、太い暗線は、酸化サイクル後に得られたサイクリックボルタモグラムを示す。図３から、約８０％の白金表面積の損失が見られ得る。相対的に、図４は、タングステン処理した炭素担持触媒の、酸化サイクル前後両方のサイクリックボルタモグラムを示す。細い暗線は、酸化サイクル前のタングステン処理した炭素担持触媒のサイクリックボルタモグラムを示し、太い暗線は、酸化サイクル後に得られたサイクリックボルタモグラムを示す。タングステン処理した炭素担持触媒は、約４０％の白金表面積の損失を有し、図３で無処理の炭素担持触媒について上に示した損失の半分未満である。理論に拘束されることなく、白金触媒の活性の喪失は、炭素の腐食、および白金粒子と炭素担体との間の結合性の喪失に起因すると推測される。
【００４２】
上述のことから、本発明の特定の実施形態が例示目的のために本明細書に記載されているが、種々の改変が本発明の精神および範囲から逸脱することなくなされ得ることが理解される。したがって、本発明は、添付の特許請求の範囲によって限定される以外には限定されない。
【図面の簡単な説明】
【００４３】
【図１】図１は、２つの白金担持触媒についての熱重量分析結果を示すグラフである。
【図２】図２は、２つの白金担持触媒のｅｘ−ｓｉｔｕ電気化学酸化を示すグラフである。
【図３】図３は、図２に示される酸化の前後の、無処理のＸＣ７２Ｒ炭素担体における４０％白金触媒のサイクリックボルタモグラムである。
【図４】図４は、図２に示される酸化の前後の、タングステン処理したＸＣ７２Ｒ炭素担体における４０％白金触媒のサイクリックボルタモグラムである。
【図１】
2008503869.tif 000004
【図２】
2008503869.tif 000005
【図３】
2008503869.tif 000006
【図４】
2008503869.tif 000007
【国際調査報告】
2008503869.tif 000008
2008503869.tif 000009
2008503869.tif 000010